"第一成分として式1で表わされるシクロヘキサン化合物群の少なくとも1種類の化合物を含有し、第二成分として式2、3及び4で表わされる各化合物群の少なくとも1種類の化合物群を有してなる液晶組成物。式1において、R1,R2は同一又は異なるR,ROCO,RCOOを表わし、Rはアルキル基を示す。該アルキル基は不飽和結合を有していてもよく、該基中-CH2-は、-O-,-CO-又は-COO-で置換されていても良く、また、一部あるいは全部の水素原子がハロゲン原子又はシアノ基により置換されていてもよい。X、Yは各々独立にハロゲン原子又は水素原子を表わし、同時に水素原子を表わすことはない。また、あるいは、Xは酸素原子を表わしYは該酸素原子への直接結合を表わす。式2において、R3、R4は独立して炭素数1から12のアルキル、炭素数1から12のアルコシ、炭素数2から12のアルケニル、炭素数2から11のアルケニルオキシ、又は任意の水素がフッ素で置換された炭素数2から12のアルキル又はアルケニルであり、環A及び環Bは、独立してシクロヘキシル基又はフェニル基であり、X1、X2は、独立してフッ素又は塩素であり、Z1は、独立してメチレンオキシ、カルボニルオキシ、エチレン又は単結合である。式3において、Z2は、単結合又はエチレンである。式4において、環C及び環Dは、独立して、1,4-シクロヘキシレン、1,4-フェニレン、2-フルオロ-1、4-フェニレン、又は3-フルオロ-1,4-フェニレンであり、pが1のとき、環Dは1,4-フェニレンであり、Z1は、式2と同じであり、独立して単結合、エチレン、メチレンオキシ、又はカルボニルオキシである。pは1、2又は3である。解決しようとする問題点は、新規なシクロヘキサン化合物を負に大きな誘電異方性を有するネマチック液晶に混合し、3D技術等の高速応答が求められている液晶組成物を提供することである。すなわち、本発明は、以下のように構成される。第一成分として下記の式1で表わされるシクロヘキサン化合物群の少なくとも1種類の化合物を含有し、第二成分として式2、3及び4で表わされる各化合物群の少なくとも1種類の化合物群を有してなる液晶組成物である。式1において、R1,R2は同一又は異なるR,ROCO,RCOOを表わし、Rはアルキル基を示す。該アルキル基は不飽和結合を有していてもよく、該基中-CH2-は、-O-,-CO-又は-COO-で置換されていても良く、また、一部あるいは全部の水素原子がハロゲン原子又はシアノ基により置換されていてもよい。X、Yは各々独立にハロゲン原子又は水素原子を表わし、同時に水素原子を表わすことはない。また、あるいは、Xは酸素原子を表わしYは該酸素原子への直接結合を表わす。第二成分中の式2の化合物群を以下に示す。ここで、式2において、R3、R4は独立して炭素数1から12のアルキル、炭素数1から12のアルコシ、炭素数2から12のアルケニル、炭素数2から11のアルケニルオキシ、又は任意の水素がフッ素で置換された炭素数2から12のアルキル又はアルケニルであり、環A及び環Bは、独立してシクロヘキシル基又はフェニル基であり、X1、X2は、独立してフッ素又は塩素であり、Z1は、独立してメチレンオキシ、カルボニルオキシ、エチレン又は単結合である。第二成分中の式3の化合物群を以下に示す。式3において、Z2は、単結合又はエチレンである。第二成分中の式4の化合物群を以下に示す。式4において、環C及び環Dは、独立して、1,4-シクロヘキシレン、1,4-フェニレン、2-フルオロ-1、4-フェニレン、又は3-フルオロ-1,4-フェニレンであり、pが1のとき、環Dは1,4-フェニレンであり、Z1は、式2と同じであり、独立して単結合、エチレン、メチレンオキシ、又はカルボニルオキシである。pは1、2又は3の数値である。式1の化合物は、わずかに負の誘電異方性を有する化合物であり、大きな負の誘電異方性を有するネマチック液晶材料である式2の化合物に混合することにより、特段に応答速度を改良するものである。更に、式1と類似の効果が期待できる式3の化合物を添加することができる。また、本発明を構成する負の誘電異方性を有する液晶組成物、例えば式1、式1式2、式1式2式3に、屈折率異方性及び液晶温度範囲を調整するものとして式4を加えることができる。本発明の液晶組成物は、著しく応答速度を改良した、負の誘電異方性を有するネマチック液晶組成物であり、3D表示LCDTV等に求められる高速応答液晶ディスプレイに適するものである。本発明の代表的な実施例を以下に示す。式2の化合物群の内、以下に示す式2-1から2-3の化合物を均等に混合した。均等に混合とは、この3種類の各化合物を各々同じ重量にて混合したという意味である。この混合した試料を比較例1とする。次に、上記比較例と式3の化合物群の内、以下に示す式3-1の化合物を重量比1対9の割合で混合した。この試料を比較例2とする。比較例1及び比較例2の混合割合を表1に示す。比較例1の混合割合重量比は、式2-1:式2-1:式2-3=1:1:1であり、比較例2の混合割合重量比は、式3-1:比較例1=1:9である。式1シクロヘキサン化合物群の1種類である式1-1、式1-2を以下に示し、これらの化合物を比較例1に混合した場合を実施例1、実施例2として、表2に示す。実施例1の混合割合重量比は、式1-1:比較例1=1:9であり、実施例2の混合割合重量比は、式1-3:比較例1=1:9である。表3に各比較例と各実施例の応答速度測定結果を、表3に示す。上記表3の応答速度は、印加電圧10Volt、周波数32HZ、方形波の300msec印加時においてセルギャップ9μm垂直勾配セルにて測定した結果である。立ち上り時間とは、誘電率が電圧オン時にゼロから最大誘電率の50変化するまでの時間をいい、立ち下り時間とは、誘電率が電圧オフ時に最大誘電率から50変化するまでの時間をいう。表3は、いずれもmillisecondmsecにて表わしている。"